(57)【特許請求の範囲】
【請求項１】
（ａ）ビニルポリマーの重量を基準にして０〜０．０３重量％のカルボキシル官能性モノマーの重合単位、
（ｂ）ビニルポリマーの重量を基準にして０．１重量％〜１０重量％のスルホン酸官能性モノマーの重合単位、
（ｃ）ビニルポリマーの重量を基準にして５重量％〜６０重量％のスチレンまたは１種以上のアルキル置換スチレンの重合単位、
（ｄ）場合によって、１種以上の（メタ）アクリレートの重合単位、および
（ｅ）場合によって、１種以上の（メタ）アクリル酸のアミドの重合単位
を含み、１種以上の（メタ）アクリレート、１種以上の非イオン性芳香族モノマー、１種以上のスルホン酸官能性モノマー、および１種以上の（メタ）アクリル酸のアミド以外のモノマーの重合単位の総重量が、前記ポリマーの重量を基準にして５重量％以下であるビニルポリマーを含む水性接着剤組成物。
【請求項２】
前記スルホン酸官能性モノマーの量が０．２重量％〜７重量％である、請求項１に記載の組成物。
【請求項３】
前記ビニルポリマーが、前記１種以上の（メタ）アクリレートの重合単位を含み、前記１種以上の（メタ）アクリレートの重合単位が、２０重量％〜８０重量％の、１種以上のアクリル酸の非置換アルキルエステルの重合単位からなり、および、前記スチレンまたは１種以上のアルキル置換スチレンの重合単位が、ビニルポリマーの重量を基準にして５重量％〜４０重量％の量で存在する、請求項１に記載の組成物。
【請求項４】
組成物が、さらに、１種以上の水分散性ポリイソシアネートを含む、請求項１に記載の組成物。
【請求項５】
第１の基体を第２の基体に結合させる方法であって、
（ａ）組成物の層を、第１の基体の表面に適用し、ここで、前記組成物は、
ａ）ビニルポリマーの重量を基準にして０〜０．０３重量％のカルボキシル官能性モノマーの重合単位、
ｂ）ビニルポリマーの重量を基準にして０．１重量％〜１０重量％のスルホン酸官能性モノマーの重合単位、
ｃ）ビニルポリマーの重量を基準にして５重量％〜６０重量％のスチレンまたは１種以上のアルキル置換スチレンの重合単位、
ｄ）場合によって、１種以上の（メタ）アクリレートの重合単位、および
ｅ）場合によって、１種以上の（メタ）アクリル酸のアミドの重合単位
を含み、１種以上の（メタ）アクリレート、１種以上の非イオン性芳香族モノマー、１種以上のスルホン酸官能性モノマー、および１種以上の（メタ）アクリル酸のアミド以外のモノマーの重合単位の総重量が、前記ポリマーの重量を基準にして５重量％以下であるビニルポリマーを含む水性接着剤組成物である、
（ｂ）前記水性接着剤組成物の層を乾燥させて水を除去し、および、
（ｃ）前記第２の基体の表面を前記層に接触させる
ことを含み、
前記第１の基体および前記第２の基体の一方または両方が１種以上の脂肪酸アミドを含む、方法。
【請求項６】
前記１種以上の脂肪酸アミドが、ステアリル、オレイルおよびエルシルからなるリストから選択される主基を有する、請求項５に記載の方法。
【請求項７】
前記第１の基体または前記第２の基体が、低密度ポリエチレンを含みおよび１種以上の脂肪酸アミドを含むポリマーフィルムである、請求項５に記載の方法。
【請求項８】
第１の基体、第２の基体、および接着剤組成物の乾燥した層を含み、前記接着剤組成物の層は第１の基体の表面と第２の基体の表面の間に存在し、かつ前記接着剤組成物の層は第１の基体を第２の基体に結合させており、前記接着剤組成物は、
（ａ）ビニルポリマーの重量を基準にして０〜０．０３重量％のカルボキシル官能性モノマーの重合単位、
（ｂ）ビニルポリマーの重量を基準にして０．１重量％〜１０重量％のスルホン酸官能性モノマーの重合単位、
（ｃ）ビニルポリマーの重量を基準にして５重量％〜６０重量％のスチレンまたは１種以上のアルキル置換スチレンの重合単位、
（ｄ）場合によって、１種以上の（メタ）アクリレートの重合単位、および
（ｅ）場合によって、１種以上の（メタ）アクリル酸のアミドの重合単位
を含み、１種以上の（メタ）アクリレート、１種以上の非イオン性芳香族モノマー、１種以上のスルホン酸官能性モノマー、および１種以上の（メタ）アクリル酸のアミド以外のモノマーの重合単位の総重量が、前記ポリマーの重量を基準にして５重量％以下であるビニルポリマーを含む、結合された物品。
【発明の詳細な説明】
【背景技術】
【０００１】
下記は、本発明の背景である。
【０００２】
多くの場合、２つ以上の基体を、１つ以上のこの基体がスリップ剤を含む状態で、接着剤組成物を使用して一緒に結合することが望まれる。例えば、基体の一方または両方がスリップ剤として１種以上の脂肪アミドを含むポリマーから製造されている場合には、ポリマーから製造された２つの基体を結合させることにより、結合された物品が形成され得る。そのポリマーから製造された基体の表面が比較的低い摩擦係数を有するであろうように、このようなスリップ剤は場合によっては、ポリマーに添加される。このような系において生じる１つの課題は、このスリップ剤が基体から接着剤に移行し、これにより、基体におけるスリップ剤の量が枯渇し、そしてその結果、その基体の摩擦係数が増大することである。
【０００３】
基体からのスリップ剤の枯渇を低減させるために、過去に使用されてきた１つの方法は、基体と結合する前に、幾分かのスリップ剤を接着剤組成物に包含させることであった。例えば、接着剤組成物が溶媒を含まない接着剤組成物であるか、または、接着剤が有機溶媒に溶解されている組成物である場合には、多くの場合、その接着剤組成物に幾分かのスリップ剤を溶解させるのが可能である。ついで、接着剤組成物の層が、スリップ剤を含む基体の表面上に形成される場合には、接着剤の層は幾分かのスリップ剤も含むであろうし、そして、接着剤組成物の層におけるスリップ剤の存在は、基体からのスリップ剤の枯渇の傾向を低減させるであろう。このため、基体は相対的に低いその摩擦係数を維持するであろう。
【０００４】
多くの場合、水性である接着剤組成物を使用することが望まれる。スリップ剤は、通常、水に可溶性ではなく、そして水性組成物へのスリップ剤の添加は、通常、受け入れられ難い混合物をもたらすが、それは、成分の相分離、不安定性、または不適合性の他の望ましくない結果のせいである。したがって、接着剤組成物にスリップ剤を添加することにより、基体の摩擦係数を維持するための上記の方法は、接着剤組成物が水性である場合、効果的ではないであろう。
【０００５】
米国特許出願公開第２００９／０１４２６１０号は、脂肪アミドを含むホットメルト接着剤組成物を記載する。水性であって、スリップ剤を含む基体における摩擦係数の増加を引き起こさない、接着剤組成物を提供することが望まれている。
【先行技術文献】
【特許文献】
【０００６】
【特許文献１】米国特許出願公開第２００９／０１４２６１０号明細書
【発明の概要】
【０００７】
下記は、本発明の記述である。
【０００８】
本発明の第１の態様は、（ａ）ビニルポリマーの重量を基準にして、０〜０．４重量％のカルボキシル官能性モノマーの重合単位、および（ｂ）ビニルポリマーの重量を基準にして、０．１重量％〜１０重量％のスルホン酸官能性モノマーの重合単位を含むビニルポリマーを含む水性接着剤組成物である。
【０００９】
本発明の第２の態様は、第１の基体を第２の基体に結合させる方法であって、
（ａ）第１の態様の組成物の層を前記第１の基体の表面に適用し、（ｂ）前記水性接着剤組成物の層を乾燥させて水を除去し、および（ｃ）前記第２の基体の表面を前記層に接触させることを含み、前記第１の基体および前記第２の基体の一方または両方が１種以上のスリップ剤を含む方法である。本発明の第３の態様は、本発明の第２の態様の方法により製造された結合された物品である。
【発明を実施するための形態】
【００１０】
以下は本発明の詳細な説明である。
本明細書において使用される場合、下記の用語は、文脈が他のことを明確に示さない限りは、指定された定義を有する。
【００１１】
本明細書において使用される場合、およびＦＷ  Ｂｉｌｌｍｅｙｅｒ，ＪＲ．ｉｎ  Ｔｅｘｔｂｏｏｋ  ｏｆ  Ｐｏｌｙｍｅｒ  Ｓｃｉｅｎｃｅ，ｓｅｃｏｎｄ  ｅｄｉｔｉｏｎ，１９７１により定義されるように、「ポリマー」は、より小さい化学的な繰り返し単位の反応生成物から製造される相対的に大きな分子である。
【００１２】
ポリマー分子量は、標準的な方法、例えば、サイズ排除クロマトグラフィー（ＳＥＣ、ゲル浸透クロマトグラフィーまたはＧＰＣとも称される）により測定され得る。一般的に、ポリマーは、１，０００以上の重量平均分子量（Ｍｗ）を有する。一部のポリマーは、Ｍｎ、数平均分子量により特徴付けられる。
【００１３】
一部のポリマーは、１つ以上のガラス転移温度（Ｔｇ）を示す。Ｔｇは、示差走査熱量測定を使用して、中点方法により測定される。
【００１４】
本明細書において使用される場合、「ポリマーの重量」は、ポリマーの乾燥重量を意味する。
【００１５】
ポリマーの繰り返し単位を形成するために互いに反応し得る分子は、本明細書では、「モノマー」と称される。ビニルモノマーは、芳香環の部分でなく、他の炭素−炭素二重結合との重合反応に関与可能な、少なくとも１つの炭素−炭素二重結合を有するモノマーである。ビニルモノマーは、５００未満の分子量を有する。ビニルモノマーとしては、例えば、スチレン、置換スチレン、ジエン、エチレン、エチレン誘導体およびそれらの混合物があげられる。エチレン誘導体としては、例えば、下記の非置換および置換型があげられる：酢酸ビニル、アクリロニトリル、（メタ）アクリル酸、（メタ）アクリル酸のアルキルエステル、（メタ）アクリル酸のアミド、塩化ビニル、ハロゲン化アルケンおよびそれらの混合物。本明細書において使用される場合、「（メタ）アクリル」は、アクリルまたはメタクリルを意味し；「（メタ）アクリレート」は、アクリレートまたはメタクリレートを意味し；「（メタ）アクリルアミド」は、アクリルアミドまたはメタクリルアミドを意味する。「置換」は、少なくとも１つの結合された化学基、例えば、アルキル基、アルケニル基、ビニル基、ヒドロキシル基、カルボン酸基、他の官能基およびそれらの組み合わせを有することを意味する。
【００１６】
芳香族ビニルモノマーは、その分子が１つ以上の芳香環を含むビニルモノマーである。芳香族ビニルモノマーでないビニルモノマーは、本明細書では、「非芳香族ビニルモノマー」と称される。オレフィンモノマーは、その分子が水素および酸素のみを含むビニルモノマーである。
【００１７】
単独でまたは他のモノマーと共に、特定のモノマーを重合することにより製造されたポリマーは、本明細書では、重合単位としてそのモノマーを含むと言われる。
【００１８】
本明細書において使用される場合、あるモノマーの重合単位を含むポリマーが水中に存在する場合に、そのモノマーの重合単位がイオン化されるｐＨ条件がｐＨ２．５〜ｐＨ９にないならば、そのモノマーは非イオン性である。本明細書では、ある重合単位の総モル数を基準にして、それら重合単位の５０モルパーセント以上がイオンの状態である場合には、その重合単位はイオン化されていると見なされる。
【００１９】
本明細書において使用される場合、「ビニルポリマー」は、ポリマーの重量を基準にして９０重量％以上が１種以上のビニルモノマーの重合単位である、ポリマーである。
【００２０】
本明細書において使用される場合、「水性」組成物は、組成物の重量を基準にして、３０重量％以上の量で水を含む組成物である。水性組成物では、水が連続媒体を形成し、全ての他の成分が、水中に溶解されもしくは分散されているかまたはそれらの組み合わせである。
【００２１】
本明細書において使用される場合、水性組成物の「固形分量」は、水性組成物の層が基体に適用され、ついで、乾燥しもしくは乾燥させられた場合に、後に残る材料の量である。固形分量は、上部が開口した容器に、深さ１ｍｍから２ｍｍの水性組成物の層を作製し、そしてその容器を、１００℃で３０分間、循環空気オーブンに入れることにより測定されてもよい。パーセンテージとして表される固形分量は、１００＊（ＬＢ）／（ＩＣ）であり、ここでＬＢは、オーブン曝露後に容器に残存する水性組成物由来の材料の重量であり、およびＩＣはこの水性組成物の当初の重量である。オーブン曝露後に容器に残存する水性組成物由来の材料は、本明細書では、組成物の「固形分」と称される。
【００２２】
本明細書において使用される場合、「接着剤組成物」は、２つの基体の両方と接触して配置された場合に（場合によって、この組成物を乾燥および／または加熱した後に）、この２つの基体を一緒に結合させうる組成物である。
【００２３】
本明細書において使用される場合、「ポリオール」は、その分子が２つ以上のヒドロキシル基を含む化合物である。本明細書において使用される場合、「ポリイソシアネート」は、その分子が２つ以上のイソシアネート基を含む化合物である。
【００２４】
本明細書において使用される場合、「水分散性」化合物は、１〜５０％の範囲における任意の量で、撹拌により、２５℃で水中にて溶液またはエマルジョンを形成するであろうものである。
【００２５】
本明細書において使用される場合、「脂肪化合物」は、その分子が１つ以上の脂肪基を含む化合物である。脂肪基は炭素および水素原子のみを含み、かつ８つ以上の非芳香族炭素原子（すなわち、どの芳香環の部分でもない炭素原子）を含む基である。脂肪アミドは、脂肪基における炭素原子の１つがアミド基に結合した脂肪化合物である。脂肪アミドは、構造Ｉを有する：
【化１】
0005990261.tif 000002
式中、Ｒ１は脂肪基であり、並びにＲ２およびＲ３のそれぞれは、独立して、水素または有機基である。Ｒ１基は、本明細書では、脂肪アミドの「主」基と称される。
【００２６】
本発明の組成物は水性である。好ましくは、組成物における水の量は、組成物の重量を基準にして、７０重量％以下である。好ましくは、組成物における水の量は、組成物の重量を基準にして３５重量％以上である。
【００２７】
水性組成物では、連続相の化学組成を特徴付けるのが有用である。本発明の好ましい組成物では、連続相における水の量は、連続相の重量を基準にして、５０重量％以上；より好ましくは７５重量％以上；より好ましくは９０重量％以上である。
【００２８】
本発明の好ましい組成物では、固形分量は３０％以上である。本発明の好ましい組成物では、固形分量は６５％以下である。
【００２９】
本発明の組成物は１種以上のビニルポリマーを含む。好ましいビニルポリマーは、１種以上の（メタ）アクリレートの重合単位を含む。（メタ）アクリレートは、（メタ）アクリル酸のアルキルエステルであり、そこではアルキル基は置換されても非置換でもよい。２個以上の炭素原子を有する置換または非置換のアルキル基が好ましく、より好ましくは、４個以上の炭素原子である。２０個以下の炭素原子を有する置換または非置換のアルキル基が好ましく、より好ましくは１０個以下であり、より好ましくは８個以下である。置換アルキル基の中でも、ヒドロキシアルキル基が好ましい。（メタ）アクリル酸の非置換のアルキルエステルがより好ましい。アクリル酸の非置換アルキルエステルがより好ましい。
【００３０】
本発明のポリマーでは、（メタ）アクリレートの重合単位の好ましい量は、ポリマーの重量を基準にして、２０重量％以上；より好ましくは４０重量％以上；より好ましくは５０重量％以上である。（メタ）アクリレートの重合単位の好ましい量は、ポリマーの重量を基準にして、８０重量％以下；より好ましくは７０重量％以下である。
【００３１】
１種以上の（メタ）アクリレートの重合単位を含むポリマーは、場合によって、１種以上の追加のビニルモノマーの重合単位を含む。
【００３２】
本発明の好ましいポリマーは、１種以上の非イオン性芳香族ビニルモノマー、１種以上のメタクリル酸の非置換アルキルエステルまたはそれらの混合物の重合単位を含む。本発明のより好ましいポリマーは、１種以上の非イオン性芳香族ビニルモノマーの重合単位を含む。非イオン性芳香族ビニルモノマーが使用される場合、好ましい非イオン性芳香族ビニルモノマーは、スチレンおよびアルキル置換スチレンであり、より好ましくは、スチレンおよびアルファ−メチルスチレンであり、より好ましくはスチレンである。メタクリル酸の非置換アルキルエステルが使用される場合、好ましいアルキル基は、４個以下の炭素原子を有し、より好ましいアルキル基は、２個以下の炭素原子を有し、より好ましくはメチルである。
【００３３】
本発明のより好ましいポリマーは、１種以上のアクリル酸の非置換アルキルエステルの重合単位を含み、１種以上の非イオン性芳香族ビニルモノマー、１種以上のメタクリル酸の非置換アルキルエステルまたはそれらの混合物のいずれか、の重合単位も含む。本発明のさらにより好ましいポリマーは、１種以上のアクリル酸の非置換アルキルエステルの重合単位を含み、１種以上の非イオン性芳香族ビニルモノマーの重合単位も含む。
【００３４】
非イオン性芳香族モノマーの好ましい量は、ポリマーの重量を基準にして、５重量％以上；より好ましくは１０重量％以上；より好ましくは２０重量％以上である。非イオン性芳香族モノマーの好ましい量は、ポリマーの重量を基準にして、６０重量％以下；より好ましくは５０重量％以下；より好ましくは４０重量％以下である。
【００３５】
カルボキシル官能性モノマーは、カルボキシル基を含むモノマーである。カルボキシル基は、非イオン化状態でもよいし、または、アニオン性状態でもよい。カルボキシル基は、カルボキシル基がポリマー上に存在するように、通常、重合中にそのままである。本発明のポリマーは、カルボキシル官能性モノマーの重合単位を全く含まないか、または、カルボキシル官能性モノマーが存在する場合には、カルボキシル官能性モノマーの量はポリマーの重量を基準にして０．４重量％以下である。カルボキシルモノマーが存在する場合、カルボキシル官能性モノマーの量はポリマーの重量を基準にして、好ましくは０．１重量％以下；より好ましくは０．０３重量％以下；より好ましくは０．０１重量％以下であり；より好ましくは含まない。
【００３６】
本発明のポリマーは１種以上のスルホン酸官能性モノマーの重合単位を含む。スルホン酸モノマーは、１以上のスルホ基を含むモノマーである。スルホ基は、−ＳＯ２ＯＨであり、ここで硫黄原子は炭素原子に結合される。スルホ基は、非イオン化状態でもよいし、または、アニオン性状態でもよく、本明細書では、スルホ基を含む化合物は、スルホ基がアニオン性状態である同一の化合物と等価物であると見なされる。例えば、本明細書では、スチレンスルホン酸は、スチレンスルホン酸ナトリウムと等価物であると見なされる。好ましいスルホン酸官能性モノマーは、スチレンスルホン酸ナトリウム；２−アクリルアミド−２−メチルプロパンスルホン酸；ビニルスルホン酸ナトリウム、２−スルホエチルメタクリレートおよびそれらの混合物である。より好ましくは、スチレンスルホン酸ナトリウムである。
【００３７】
本発明のポリマーにおけるスルホン酸官能性モノマーの重合単位の量は、ポリマーの重量を基準にして、０．１重量％から１０重量％である。スルホン酸官能性モノマーの量は、ポリマーの重量を基準にして、好ましくは０．２重量％以上；より好ましくは０．５重量％以上；より好ましくは１重量％以上である。本発明のポリマーにおけるスルホン酸官能性モノマーの量は、ポリマーの重量を基準にして、好ましくは７重量％以下；より好ましくは５重量％以下である。
【００３８】
本発明のポリマーは、場合によって、１種以上の（メタ）アクリレート；１種以上の非イオン性芳香族ビニルモノマー；および１種以上のスルホン酸官能性モノマーに加えて、１種以上のモノマーの重合単位を含む。１種以上のこのような追加のモノマーが存在する場合、このような追加のモノマーは、好ましくは、非イオン性ビニルモノマーから選択される。好ましい追加のモノマーは、（メタ）アクリル酸のアミド、（メタ）アクリル酸のヒドロキシアルキルエステルおよびそれらの混合物である。好ましい（メタ）アクリル酸のアミドは、アクリルアミドおよびメタクリルアミドであり；より好ましくはアクリルアミドである。好ましい（メタ）アクリル酸のヒドロキシアルキルエステルは、ヒドロキシエチルアクリレート、ヒドロキシエチルメタクリレート、ヒドロキシプロピルアクリレートおよびヒドロキシプロピルメタクリレートである。
【００３９】
本発明の好ましいポリマーは、ポリマーの重量を基準にして、０重量％から１０重量％のオレフィンモノマーの重合単位を含む。すなわち、本発明の好ましいポリマーは、オレフィンモノマーの重合単位を全く含まないか、さもなければ、ポリマーの重量を基準にして、１０重量％以下のオレフィンモノマーの重合単位を含むかのいずれかである。ポリマーにおけるオレフィンモノマーの重合単位の量は、より好ましくは０重量％から５重量％；より好ましくは０重量％から２重量％；より好ましくは０重量％から１重量％；より好ましくは０重量％である。
【００４０】
本発明のポリマーを、ポリマーの重量を基準にした重量で、１種以上の（メタ）アクリレート、１種以上の非イオン性芳香族モノマー、１種以上のスルホン酸官能性モノマーおよび１種以上の（メタ）アクリル酸のアミド以外のモノマーの重合単位の全量（本明細書で「Ｍ２」）により特徴付けることが有用である。好ましくは、Ｍ２は、５０重量％以下；より好ましくは２５重量％以下；より好ましくは１０重量％以下；より好ましくは５重量％以下である。好ましいポリマーは、１種以上の（メタ）アクリレート、１種以上の非イオン性芳香族モノマー、１種以上のスルホン酸官能性モノマーおよび１種以上の（メタ）アクリル酸のアミド以外のモノマーの重合単位を含まない。
【００４１】
本発明の組成物は、組成物の全重量で割り算されてパーセンテージとして表される、組成物に含まれるポリマーの乾燥重量である、ポリマー固形分量により特徴付けられてもよい。好ましくは、ポリマー固形分量は５重量％以上；より好ましくは２０重量％以上；より好ましくは３０重量％以上；より好ましくは４０重量％以上である。好ましくは、ポリマー固形分量は、７０重量％以下；より好ましくは６０重量％以下である。
【００４２】
本発明のポリマーのＴｇは、好ましくは−５０℃以上；より好ましくは−３０℃以上である。本発明のポリマーのＴｇは、好ましくは２０℃以下である。本発明のポリマーの重量平均分子量は、好ましくは５，０００から２，０００，０００；より好ましくは１００，０００から２，０００，０００である。
【００４３】
本発明の好ましいポリマーは、水に分散されたポリマー粒子の状態で存在する。好ましい平均粒子サイズは、５０ナノメートルから１，０００ナノメートルである。本発明の好ましいポリマーは、エマルジョン重合により形成され、エマルジョン重合の生成物は、ラテックスである。ラテックスは、１種以上のアニオン性界面活性剤、１種以上の非イオン性界面活性剤またはそれらの混合物を含む。好ましくは、本発明のポリマーに結合されるスルホ基は、重合処理中は、アニオン性状態である。好ましくは、重合処理の完了後に、得られたラテックスは塩基の添加によりｐＨ６〜８に中和される。
【００４４】
本発明の組成物は、場合によって、１種以上の水分散性ポリオールを含んでいてもよい。１種以上のポリオールが使用される場合、下記のポリオールが好ましい。好ましいポリオールは、ポリエーテルポリオール、ポリエステルポリオール、ポリエステルポリエーテルポリオールまたはそれらの混合物である。好ましいポリオールは、ジオール、トリオールまたはそれらの混合物から選択される。好ましいポリオールは、組成物中にイソシアネート基も存在する場合には、混合操作中にイソシアネートとの反応に、充分にまたは少なくとも部分的に利用可能であろうように、十分に不揮発性である。好ましくは、ポリオールは、１００から７５００、より好ましくは１５０から５０００、およびさらにより好ましくは、２００から１０００の数平均分子量を有するであろう。好ましくは、ポリオールの分子量は、１５００未満、およびさらにより好ましくは、６００未満である。非常に好ましいポリオールの例は、ポリプロピレングリコール（ＰＰＧ）、例えば、４００ＭＷのポリプロピレングリコールである。
【００４５】
１種以上のポリオールが組成物中に存在する場合、ポリオールの好ましい量は、下記のとおりである。ポリオールの好ましい量は、本発明の組成物の固形分の０．１〜１０％である。好ましくは、ポリオールの量は、５％以下、より好ましくは３％以下、さらにより好ましくは２％以下、および最も好ましくは１．５％以下である。好ましくは、ポリオールの量は、少なくとも０．３％、より好ましくは少なくとも０．４％、および最も好ましくは、少なくとも０．６％である。
【００４６】
本発明の組成物は、場合によって、硬化性組成物と混合されてもよい。硬化性組成物は、１種以上の硬化剤を含む。硬化剤は、組成物における１つ以上の部分と反応して、ポリマーを生成し、既存のポリマーの分子量を増大させ、および／または、架橋ネットワークを生成可能な、その分子が２つ以上の反応性基を有する化合物である。その部分は、本発明のポリマーであってもよいし、もしくは別の部分、例えば、ポリオール、またはそれらの組み合わせでもよい。硬化剤が存在する場合には、その硬化剤の好ましい特徴は下記のとおりである。好ましい硬化剤は、１種以上の水分散性ポリイソシアネートである。使用されるポリイソシアネートは、あらゆる適切なポリイソシアネートでよいが、好ましくは、脂肪族ポリイソシアネート、芳香族ポリイソシアネートまたはそれらの混合物である。好ましくは、ポリイソシアネートは、ジイソシアネートである。適切なポリイソシアネートの例には、トルエンジイソシアネート（ＴＤＩ）、イソホロンジイソシアネート（ＩＰＤＩ）、ヘキサメチレンジイソシアネート（ＨＤＩ）、ジフェニルメタンジイソシアネート（ＭＤＩ）、ジシクロヘキシルメタンジイソシアネート（ＨＭＤＩ）、それらの異性体またはそれらの混合物に基づくものがあげられる。ポリイソシアネートとポリオールとのプレポリマーも使用され得る。脂肪族ポリイソシアネートが特に好ましい。
【００４７】
１種以上のポリイソシアネートが使用される場合、ポリイソシアネートの量は、好ましくは、下記のように決定される。イソシアネート反応性基に対するイソシアネート基の相対的比率は、１：１から８：１のＮＣＯ／ＮＣＯ−反応性基のモル比内で、所望のように変動してもよい。ＮＣＯ−反応性基としては、例えば、ヒドロキシル、アミノおよびカルボキシル基があげられる。好ましくは、ＮＣＯ／ＮＣＯ−反応性基のモル比は、少なくとも３：１である。好ましくは、ＮＣＯ／ＮＣＯ−反応性基のモル比は、５以下：１である。
【００４８】
得られた混合物全体のｐＨは、好ましくは５から９であり、より好ましくは６から８である。本発明のポリマーに結合されるスルホ基の７５モル％が中和される、ｐＨ値の範囲が最も好ましい。
【００４９】
ポリマー上でのイオン化されたスルホ基の存在は、本発明の水性組成物の安定性を改善する（すなわち、ストレス条件、例えば、高せん断、０℃以下での温度等のために、水性組成物が凝固する傾向を低下させる）と考えられる。イオン化された基をほとんどまたは全く有さないポリマーは、本発明のよりも安定性の低い水性組成物を生じさせるであろうと考えられる。本発明の組成物は少なくとも２つの利点：水性状態における改善された機械的安定性を有すること、および、その基体に適用されそして乾燥された後に、基体のＣＯＦを維持していることを提供すると考えられる。
【００５０】
本発明の組成物がポリオールを含んでいない実施形態が想定される。本発明の組成物がポリイソシアネートを含んでいない実施形態も想定される。本発明の組成物がポリオールもポリイソシアネートも含んでいない実施形態も想定される。１種以上のポリイソシアネートを含む実施形態が好ましい。
【００５１】
１種以上のポリイソシアネートが使用される実施形態を実施する場合、本発明の組成物が接着剤組成物として使用される前の比較的短い時間で、ポリイソシアネートがこの組成物に添加されるであろうことが企図される。好ましくは、ポリイソシアネートとこのポリイソシアネートが反応可能なポリマー部分との両方を含む単一の組成物を形成し、およびその組成物と基体の表面とを接触させる工程の間の時間は、４８時間以下；より好ましくは２４時間以下；より好ましくは１２時間以下；より好ましくは８時間以下である。
【００５２】
本発明の組成物の他の任意成分には、これに限定されないが、共溶媒、造膜助剤、顔料もしくは他の着色剤、充填剤、強化剤（例えば、繊維）、分散剤、湿潤剤、ワックス、触媒、発泡剤、消泡剤、ＵＶ吸収剤、難燃剤、接着促進剤、酸化防止剤、殺生物剤、合体剤または安定化剤から選択される薬剤が挙げられる。これら任意成分は（望まれる場合には）、成分間の不適合を引き起こさない添加順序で添加されうる。水性キャリアに溶解しない成分（例えば、顔料および充填剤）は、水性組成物または水性キャリアもしくは共溶媒に、混合器（場合によって、高せん断混合器）を使用して分散され得る。組成物のｐＨは、撹拌しながら、酸または塩基を添加することにより調節され得る。塩基の例としては、これに限定されないが、アンモニア、ジエチルアミン、トリエチルアミン、ジメチルエタノールアミン、トリエタノールアミン、水酸化ナトリウム、水酸化カリウムおよび酢酸ナトリウムがあげられる。酸の例としては、これに限定されないが、酢酸、ギ酸、塩酸、硝酸およびトルエンスルホン酸があげられる。
【００５３】
本発明の好ましい組成物は脂肪化合物を含まないか、または、さもなければ０．５％以下の全ての脂肪化合物の全量を含む。全ての脂肪化合物のより好ましい全量は、０％から０．１％であり、より好ましくは０％である。
【００５４】
本発明の組成物は、所望の基体に、従来の適用技術、例えば、ロトグラビア印刷、フレキソグラフィック印刷、コンベンショナルまたはエアレススプレー、ロールコーティング、はけ塗り、巻き線型ロッドコーティング、ナイフコーティング、または、コーティングプロセス、例えば、カーテン−、フラッド−、ベル−、ディスク−およびディップ−コーティングプロセス等を使用して適用され得る。接着剤組成物でのコーティングは、表面全体またはその一部分のみ、例えば、端部に沿って、もしくは、断続的な位置に行われ得る。基体に適用された後で、組成物は、例えば、熱もしくはエアーフロー、または、実質的に全ての残留する水を除去するための他の何らかの適切な方法を適用することにより、乾燥させられる。
【００５５】
本発明の接着剤組成物は、トップコート、または他の中間コートとしての他の適切な用途を見出すことができ、このことはそれら組成物を塗料、インク、プラスチック等において潜在的に有用にすることができる。本発明の接着剤組成物は、幅広い各種の１つまたは複数の適切な基体上に使用され得る。
【００５６】
適切な基体としては、例えば、ポリマー、紙、木材および再構成木材製品、ポリマーコート基体、ワックスコート板紙、ボール紙、パーチクルボード、布地、革ならびに金属（例えば、アルミニウムホイル）および金属化プラスチックがあげられる。
【００５７】
好ましくは、１種以上の基体はポリマーである。好ましいポリマーは、ポリオレフィン、ポリスチレン、ポリ塩化ビニル、ポリアクリレート、ポリエーテル、ポリアミド、ポリエステル、ポリウレタン、ポリスルホン、ポリフェニレン、それらのコポリマーおよびそれらの混合物である。ポリオレフィンの種類としては、オレフィンモノマー、例えば、エチレン、プロピレンおよびブチレンのホモポリマーがあげられ、並びにオレフィンモノマーと他のモノマー、例えば、アクリルモノマー（例えば、メチルアクリレート）、ビニルエステル（例えば、酢酸ビニル）およびそれらの混合物とのコポリマーもあげられる。このようなポリマーは、例えば、耐衝撃性改良剤、加工助剤、潤滑剤、スリップ剤、安定化剤、他の添加剤およびそれらの混合物を含む種々の添加剤と混合されたポリマーを含むと考えられる。ポリオレフィン、ポリエステルおよびポリアミドがより好ましく、ポリオレフィンがより好ましく、オレフィンモノマーのホモポリマーがより好ましい。オレフィンモノマーのホモポリマーの中でも、ポリエチレンが好ましく、低密度ポリエチレン（ＬＤＰＥ）、線状低密度ポリエチレン（ＬＬＤＰＥ）およびメタロセン触媒線状低密度ポリエチレン（ｍＬＬＤＰＥ）をはじめとする低密度ポリエチレンがより好ましい。好ましくは、１つ以上の基体は、スリップ剤を含むポリマーである。
【００５８】
基体は、任意の形状または形態を有してもよい。好ましい基体は、フィルムである。フィルムは、２５０マイクロメートル（１０ミル）以下のある寸法を有するものである。最も小さい寸法に対して垂直なフィルムの表面は、本明細書では、フィルムの「フェイス（ｆａｃｅ）」と呼ばれる。本発明の組成物の好ましい使用は、積層（すなわち、積層物の形成）である。一枚のフィルムのフェイスが、別のフィルムのフェイスに結合される場合に、積層物が形成される。この２枚のフィルムは、互いに同じ組成を有していてもよいし、またはそれらは異なる組成のものであってもよい。
【００５９】
湿式積層プロセスが可能であるが、好ましくは接着剤組成物は各基体がフィルムである、複数の基体の乾燥結合積層物に特に有用である。好ましい実施形態では、接着剤組成物の層は、第１の基体フィルムのフェイスに適用され、（例えば、加熱空気または別の方法で）水が除去され、そして得られた乾燥した接着剤組成物の層は、第２の基体フィルムのフェイスで覆われて積層された物品を形成し、その物品においては、これら２つの基体フィルムが、接着剤組成物の乾燥した層によって一緒に結合されている。好ましい実施形態では、基体の層は、ロールの形態の基体材料で提供される。好ましいシートは、厚さ１２マイクロメートルから２５０マイクロメートル（０．５から１０ミル）；より好ましいシートは、１２マイクロメートルから２５０マイクロメートル（０．５から５ミル）である。より大きい厚みも可能であり、同様に、より小さい厚み（例えば、１マイクロメートル以上）も可能である。
【００６０】
少なくとも１つの基体は１種以上のスリップ剤を含む。スリップ剤は、それがその基体に添加される場合に、基体の摩擦係数を低下させる組成物である。ポリマーフィルムの摩擦係数を低下させるスリップ剤が好ましい。好ましいスリップ剤は、オルガノ修飾シロキサンをはじめとするシロキサン、および脂肪化合物である。脂肪化合物が好ましい。上記で規定した構造Ｉを有する脂肪アミドがより好ましい。好ましい脂肪アミドのＲ１基において、非芳香族炭素原子の数は１２以上；より好ましくは１６以上である。好ましい脂肪アミドのＲ１基において、非芳香族炭素原子の数は２８以下；より好ましくは２４以下である。好ましいＲ１基は線状である。好ましいＲ１基は、ステアリル、オレイルおよびエルシルである。Ｒ３は好ましくは水素である。Ｒ２は好ましくは水素または、１６から１８の炭素原子を有する脂肪基、または構造ＩＩである：
【化２】
0005990261.tif 000003
式中、Ｒ４は、有機基である。Ｒ４は、好ましくは、Ｒ１について好ましいものと同じ組成から選択される。Ｒ２が構造ＩＩを有する場合、Ｒ１およびＲ４が同一であることが好ましい。脂肪アミドの中でも、ステアラミド、エルカミド、オレアミド、エチレンビス−ステアラミド、エチレンビス−オレアミドおよびそれらの混合物が好ましく、オレアミド、エルカミドおよびそれらの混合物がより好ましい。
【００６１】
好ましくは、本発明の水性接着剤組成物は、脂肪アミドをほとんどまたは全く含まない。すなわち、本発明の水性接着剤組成物は脂肪アミドを含まないか、または、脂肪アミドが存在する場合には、脂肪アミドの量が水性接着剤組成物の重量を基準にして０．１重量％以下であるかの、いずれかである。本発明の水性接着剤組成物中の脂肪アミドの量は、より好ましくは０．０３重量％以下；より好ましくは０．０１重量％以下；より好ましくは０重量％である。好ましくは、本発明の水性接着剤組成物は、スリップ剤をほとんどまたは全く含まない。すなわち、本発明の水性接着剤組成物はスリップ剤を含まないか、または、スリップ剤が存在する場合には、スリップ剤の量は、水性接着剤組成物の重量を基準にして０．１重量％以下の、いずれかである。本発明の水性接着剤組成物中のスリップ剤の量は、より好ましくは０．０３重量％以下；より好ましくは０．０１重量％以下：より好ましくは０重量％である。
【実施例】
【００６２】
下記は、本発明の実施例である。
【００６３】
実施例１：ポリマーおよび積層物の調製
本実施例に記載の各ポリマーを、水性ラテックスを生産するための従来のエマルジョン重合により製造した。モノマーの全重量は３００グラムであった。１００グラムのラテックスのサンプルを、２グラムの水分散性ヘキサメチレンジイソシアネートと混合して接着剤組成物を形成し、そしてこの混合物を、ポリエチレンテレフタレートフィルムのフェイスに適用し、乾燥させた。乾燥接着剤組成物の量は、１平方メートルあたり２．４４グラム（１．５  ｌｂ／リーム）であった。乾燥接着剤組成の層をスリップ剤（エルカミドまたはオレアミドのいずれかであると考えられた）を含んだ低密度ポリエチレンの市販フィルムのフェイスに接触させて、積層物を形成した。
【００６４】
この積層物を、周囲条件（おおよそ２５℃）で１週間保存し、摩擦係数（ＣＯＦ）を測定した。ついで、この積層物を、製造中に通常生じる熱を模倣するために、５０℃で１日間、オーブンに入れた。ついで、この積層物を周囲条件で１日間保存した。ＣＯＦを、室温条件で１日後に再度測定した。
【００６５】
各モノマーの量は以下重量部（ｐｂｗ）により特徴付けられる。
【００６６】
比較ポリマーＣＰ１は、６０ｐｂｗのブチルアクリレート（ＢＡ）、３８ｐｂｗのスチレン（Ｓｔｙ）および２ｐｂｗのアクリル酸（ＡＡ）を有していた。
【００６７】
実施例ポリマーＥＰ１は、６０ｐｂｗのＢＡ、３８ｐｂｗのＳｔｙおよび２ｐｂｗのスチレンスルホン酸ナトリウム（ＮａＳＳ）を有していた。
【００６８】
実施例ポリマーＥＰ２は、６０．５ｐｂｗのＢＡ、３７．７５ｐｂｗのＳｔｙ、０．２５ｐｂｗのＮａＳＳおよび１．５ｐｂｗのアクリルアミド（ＡＭ）を有していた。
【００６９】
実施例２：ＣＯＦの結果は下記のとおりであった。１日のオーブン処理および次いで１日の周囲保存後では、比較ポリマーを使用して製造された積層物のＣＯＦは、望ましくない高いレベルに上昇したが、一方、実施例ポリマーを使用して製造された積層物のＣＯＦは、許容できるレベルのままであった。
【００７０】
【表１】
0005990261.tif 000004
【００７１】
実施例３：カルボキシルモノマーの量の効果
カルボキシル官能性モノマー量の効果を決定するために、カルボキシル官能性モノマーを含む比較ポリマー（「Ｐ３−１Ｃ」）を、実施例ポリマー（「Ｐ３−２」）と共に、種々の割合で混合した。ポリマーおよび積層物を、上記実施例１と同様に製造し、試験した。ポリマー組成（ｐｂｗ単位）は、下記の通りであった。
Ｐ３−１Ｃ＝６０ＢＡ／３８Ｓｔｙ／２ＡＡ
Ｐ３−２＝６０ＢＡ／３８Ｓｔｙ／２ＮａＳＳ
【００７２】
ＣＯＦを、実施例２と同様に試験した。結果は、下記の通りであった。ＡＡの量を、ポリマーの混合物の重量を基準にして、重量パーセントで示す。
【００７３】
【表２】
0005990261.tif 000005
【００７４】
２つのポリマーの混合物におけるＡＡの量の効果は、この２つのポリマーの混合物と同様のモノマー割合を有した、単一のポリマーにおけるＡＡの量の効果と同様であろうと考えられる。０．４重量％以下のＡＡを有するサンプルは、おおよそ０．２以下の許容できるＣＯＦを有したが、一方で、他のサンプルは許容できない高いＣＯＦを有した。